ПОЛИМЕТАЛЛИЧЕСКИЙ КАТАЛИЗАТОР С СИЛЬНЫМ МЕЖМЕТАЛЛИЧЕСКИМ ВЗАИМОДЕЙСТВИЕМ

119
3
1. Катализатор, содержащий по меньшей мере один металл M группы платины, олово, фосфорный промотор, галогенсодержащее соединение, пористую подложку и по меньшей мере один промотор X1, выбранный из группы, состоящей из галлия, индия, таллия, мышьяка, сурьмы и висмута, причем указанный катализатор в восстановленной форме демонстрирует, согласно мессбауэровской спектроскопии Sn, сигнал, имеющий величину квадрупольного расщепления от 0 до 0,45 мм/с и химический сдвиг IS от 1,5 до 2,4 мм/с относительно CaSnO, причем площадь указанного сигнала составляет от 1% до 30% общей площади сигналов.
2. Катализатор по п.1, в котором атомное отношение Sn/M составляет от 0,5 до 4,0.
3. Катализатор по п.1, в котором отношение X1/M составляет от 0,1 до 5,0.
4. Катализатор по п.1, в котором отношение P/M составляет от 0,2 до 30,0.
5. Катализатор по одному из пп.1-4, в котором содержание металла M составляет от 0,01 до 5 вес.%.
6. Катализатор по п.5, в котором металл M является платиной или палладием.
7. Катализатор по п.1, в котором галогенсодержащее соединение выбрано из группы, состоящей из фтора, хлора, брома и йода.
8. Катализатор по п.7, в котором содержание галогенсодержащего соединения составляет от 0,1 до 15,0 вес.%.
9. Катализатор по п.8, в котором галогенсодержащее соединение является хлором, и содержание хлора составляет от 0,1 до 5,0 вес.%.
10. Катализатор по п.1, в котором подложка содержит по меньшей мере один оксид, выбранный из группы, состоящей из оксидов магния, титана, циркония, алюминия, кремния.